СПОСОБ КАРБОНИЛИРОВАНИЯ С ИСПОЛЬЗОВАНИЕМ ПРЕДВАРИТЕЛЬНО ОБРАБОТАННОГО ЦЕОЛИТНОГО КАТАЛИЗАТОРА

1. Способ карбонилирования диметилового эфира, содержащего монооксид углерода газом в присутствии цеолитного катализатора карбонилирования, этот способ включает последовательно проводимые стадии:
(i) предварительной обработки катализатора; и
(ii) карбонилирования диметилового эфира, содержащего монооксид углерода газом с получением продукта реакции, содержащего метилацетат;
где проводимая на стадии (i) предварительная обработка катализатора включает стадии:
(a) введения катализатора во взаимодействие с первой смесью для обработки, содержащей водяной пар; и
(b) введение катализатора, обработанного на стадии (а), во взаимодействие со второй смесью для обработки, содержащей инертный газ и по меньшей мере один из следующих: диметиловый эфир и метанол.
2. Способ по п. 1, в котором первой смесью для обработки является смесь водяного пара и одного или большего количества инертных газов.
3. Способ по п. 1 или 2, в котором вторая смесь для обработки дополнительно содержит водяной пар.
4. Способ по п. 2, в котором вторая смесь для обработки содержит водяной пар при парциальном давлении, находящемся в диапазоне от 0,8 до 8 бар (от 80 до 800 кПа).
i
5. Способ по п. 3 или 4, в котором способ дополнительно включает проводимую во время стадии (b) стадию (b) прекращения обработки водяным паром и продолжения обработки инертным газом и по меньшей мере одним из следующих: диметиловый эфир и метанол.
i
6. Способ по п. 5, в котором стадию (b) проводят в течение периода времени, составляющего от 1 мин до 1 ч, до проведения стадии (b).
1
7. Способ по п. 5 или 6, где способ дополнительно включает проводимую после стадии (b) стадию (с) прекращения обработки инертным газом.
8. Способ по п. 7, в котором до проведения стадии (с) прекращают обработку по меньшей мере одним из следующих: диметиловый эфир и метанол.
9. Способ по любому из предыдущих пунктов, в котором вторая смесь для обработки содержит диметиловый эфир в количестве, составляющем от 1 до 20 мол. %.
10. Способ по любому из предыдущих пунктов, в котором каждую из стадий (а) и (b) проводят при температуре, находящейся в диапазоне от 250 до 350°С.
11. Способ по любому из предыдущих пунктов, в котором цеолит содержит по меньшей мере один канал, который образован 8-членным кольцом.
12. Способ по п. 11, в котором цеолит обладает типом каркасной структуры, выбранным из группы, включающей MOR, FER, OFF и GME.
13. Способ по п. 11 или 12, в котором цеолитом является морденит.
14. Способ по любому из предыдущих пунктов, в котором цеолит включен в композит с материалом связующего.
15. Способ по п. 13, в котором материалом связующего является неорганический оксид, выбранный из группы, включающей оксиды алюминия, алюмосиликаты и диоксиды кремния.
16. Способ по любому из предыдущих пунктов, в котором содержащим монооксид углерода газом является смесь водорода и монооксида углерода.
17. Способ по п. 16, в котором водород и монооксид углерода содержатся в смеси при молярном отношении водород : монооксид углерода, находящемся в диапазоне от 1 до 12:1.
18. Способ по любому из предыдущих пунктов, в котором стадию карбонилирования (И) проводят при температуре, находящейся в диапазоне от 250 до 350°С.
19. Способ по любому из предыдущих пунктов, в котором метилацетат извлекают из продукта реакции, проводимой на стадии (ii), и некоторое количество извлеченного метилацетата или весь извлеченный метилацетат превращают в уксусную кислоту.